(57)【要約】【課題】基材に対する粘着剤の投錨性を向上させた延伸剥離テープを提供する。【解決手段】  ゴム弾性を有するテープ基材１１の片面または両面に粘着剤層２１，２２を形成してなる粘着テープ１であって、被貼付面に貼り付けられた同粘着テープ１を被貼付面とほぼ平行な方向に引っ張ることにより剥がすことができる延伸剥離テープにおいて、テープ基材１１を、ＥＶＡ（エチレン酢酸ビニル共重合体）樹脂と合成ゴムとの混合組成物とし、ゴム成分をＳＥＢＳ（スチレン−エチレン−ブチレン−スチレンブロック共重合体）として、ＥＶＡ（エチレン酢酸ビニル共重合体）樹脂１００重量部に対して１０〜１００重量部配合した。【選択図】図３
2010189660.tif 000002
【特許請求の範囲】
【請求項１】
ゴム弾性を有するテープ基材の片面または両面に粘着剤層を形成してなる粘着テープであって、被貼付面に貼り付けられた同粘着テープを被貼付面とほぼ平行な方向に引っ張ることにより剥がすことができる延伸剥離テープにおいて、
上記テープ基材が、ＥＶＡ（エチレン酢酸ビニル共重合体）樹脂と、合成ゴムとの混合組成物からなり、上記ゴム成分がＳＥＢＳ（スチレン−エチレン−ブチレン−スチレンブロック共重合体）で、上記ＥＶＡ（エチレン酢酸ビニル共重合体）樹脂１００重量部に対して１０〜１００重量部配合されていることを特徴とする延伸剥離テープ。
【請求項２】
上記粘着剤層が合成ゴム系粘着剤からなることを特徴とする請求項１に記載の延伸剥離テープ。
【発明の詳細な説明】
【技術分野】
【０００１】
本発明は、被貼付面とほぼ平行な方向に引っ張ることで剥がされる延伸剥離テープに関し、さらに詳しく言えば、テープ基材に対する粘着剤の投錨性を向上させる技術に関する。
【背景技術】
【０００２】
ポスターやフックなどを壁面に貼り付ける場合、従来では画鋲や両面粘着テープなどを用いて壁面に固定していた。しかしながら、画鋲を使った方法では、壁面やポスターなどの被貼付物に必ず穴が開き、傷が付いてしまう。また、両面粘着テープを使った方法では、取り外す際に粘着力によって被貼付物の一部が剥がれ落ちたり、壁面に糊残りするなどの問題があった。
【０００３】
そこで、最近では、被貼付物や壁面を傷つけにくく、誰でも簡単に剥がし取ることができる延伸剥離テープが一部使用されている。この延伸剥離テープは、例えば特許文献１に開示されているように、発泡樹脂やゴムなどからなる高弾性材料のテープ基材の表面に粘着剤を塗布したものからなり、テープ端部を手で把持して、貼付面に沿って平行に引っ張ることにより、テープの接着面積が漸次減少するためきれいに剥がし取ることができる。
【先行技術文献】
【特許文献】
【０００４】
【特許文献１】特開２０００−４４８９７号公報
【発明の概要】
【発明が解決しようとする課題】
【０００５】
しかしながら、従来の延伸剥離テープは、延伸剥離ができるように基材にＥＶＡ樹脂（エチレン酢酸ビニル共重合体）や発泡樹脂などの比較的に延伸性のよい材料を用いているが、反面、延伸時に延びたテープ基材と粘着剤層との界面で剥離が起こりやすく、粘着剤の一部が壁面に残されてしまい、投錨性に問題がある。
【０００６】
テープ基材に対する粘着剤の投錨性をよくするためには、粘着剤をより強粘着なものにすればよいが、粘着剤を強力なものにした場合には、例えばポスターなどの薄手の被貼着物や壁面などの被貼着面に対する保持性が逆に強くなりすぎてしまい、破れたり傷つけたりするおそれがある。
【０００７】
そこで、本発明は上述した課題を解決するためになされたものであって、その目的は、テープ基材に対する粘着剤の投錨性を向上させた延伸剥離テープを提供することにある。
【課題を解決するための手段】
【０００８】
上述した目的を達成するため、ゴム弾性を有するテープ基材の片面または両面に粘着剤層を形成してなる粘着テープであって、被貼付面に貼り付けられた同粘着テープを被貼付面とほぼ平行な方向に引っ張ることにより剥がすことができる延伸剥離テープにおいて、上記テープ基材が、ＥＶＡ（エチレン酢酸ビニル共重合体）樹脂と、合成ゴムとの混合組成物からなり、上記ゴム成分がＳＥＢＳ（スチレン−エチレン−ブチレン−スチレンブロック共重合体）で、上記ＥＶＡ（エチレン酢酸ビニル共重合体）樹脂１００重量部に対して１０〜１００重量部配合されていることを特徴としている。
【０００９】
本発明において、上記粘着剤層が合成ゴム系粘着剤からなることが好ましい。
【発明の効果】
【００１０】
本発明によれば、テープ基材をＥＶＡ（エチレン酢酸ビニル共重合体）樹脂と合成ゴムとの混合組成物とし、ゴム成分をＳＥＢＳ（スチレン−エチレン−ブチレン−スチレンブロック共重合体）とし、ＥＶＡ（エチレン酢酸ビニル共重合体）樹脂１００重量部に対して１０〜１００重量部配合としたことにより、基材の延伸性をさらに向上させることができ、テープ基材を延伸した場合においてもテープ基材と粘着剤との間で投錨剥離が起きにくくなる。また、ゴム成分としてＥＶＡと相溶性のよいＳＥＢＳを用いることにより、耐光性が変色しにくくなるため、より好ましい。
【００１１】
また、上記粘着剤層を合成ゴム系粘着剤とすることにより、基材に対する粘着剤の親和性がより一層向上して、粘着剤の界面剥離を効果的に抑えることができる
【図面の簡単な説明】
【００１２】
【図１】本発明の一実施形態に係る延伸剥離テープの模式的構造を示す分解斜視図。
【図２】上記実施形態の延伸剥離テープの分解断面図。
【図３】延伸剥離テープの使用形態および延伸時の状態を示す模式図。
【図４】評価方法の手順を説明する説明図。
【発明を実施するための形態】
【００１３】
次に、本発明の具体的な実施形態について図面を参照しながら説明する。図１は、本発明の一実施形態に係る延伸剥離テープの構造を模式的に示した分解斜視図であり、図２は、その分解断面図である。
【００１４】
この例において、延伸剥離テープ１は、テープ基材１１の両面に粘着剤層２１，２２が形成されたいわゆる両面粘着テープからなり、延伸剥離テープ１の両面には、未使用の粘着剤層２１，２２を保護するためのセパレータ３１，３２が着脱自在に貼り付けられている。
【００１５】
延伸剥離テープ１の一端側の両面（図２では、右端側）には、引っ張って剥がし取る際に手によって把持される把持部４１，４２が設けられている。把持部４１，４２には、例えば矩形状に形成された樹脂製フィルムを用いることができ、延伸剥離テープ１の粘着剤層２１，２２に貼着されている。
【００１６】
テープ基材１１は、ＥＶＡ（エチレン酢酸ビニル共重合体）と合成ゴムとの混合組成物からなり、所定の延伸率をもって延伸剥離可能なゴム弾性を備えている。
【００１７】
ＥＶＡに対する合成ゴムの好ましい配合比は、ＥＶＡ１００重量部に対して１０〜１００重量部である。これによれば、延伸性がさらに向上するとともに、延伸によるテープ基材１１の変形に対する追従性もよくなり、基材と粘着剤との間で投錨破壊が起きにくくなる。
【００１８】
なお、ＥＶＡに対する合成ゴムの配合比が１０重量部未満であると基材と粘着剤との投錨力が不十分であり、投錨破壊しやすくなるおそれがあり好ましくない。また、１００重量部を超えると、基材が柔らかくなりすぎてしまい、保持性が低下するおそれがあるため好ましくない。なお、この実施形態において、投錨破壊とは、粘着剤がテープ基材１１から剥がれ落ちて、被貼着面に残る、いわゆる糊残りした状態をいい、これに対して、糊残りせずきれいに剥がれ落ちた状態を界面破壊という。
【００１９】
合成ゴムとしては、ＳＥＢＳ（スチレン−エチレン−ブチレン−スチレンブロック共重合体）がＥＶＡとの相溶性がよく、しかも耐光性に優れるという理由で好適であるが、これ以外の合成ゴム系材料（例えばＳＢＲ、ＩＲ、ＥＰＤＭなど）や各種エラストマーを用いてもよい。
【００２０】
図２に示すように、粘着剤層２１，２２は、テープ基材１１の両面に粘着剤を所定の厚さで一様に塗布することにより形成される。なお、片面粘着テープの場合には、テープ基材１１の片面にのみ粘着剤が形成されることになる。
【００２１】
テープ基材１１に対する投錨性を良好とする上で、粘着剤層２１，２２には、合成ゴム系粘着剤が用いられることが好ましい。好ましいゴム系粘着剤は、テルペン系粘着剤が配合されたＳＩＳ（スチレン−イソプレン−スチレンブロック共重合体）ベースの粘着剤あるが、これ以外の合成ゴム系粘着剤を用いてもよく、粘着剤は仕様に応じて任意に選択可能である。
【００２２】
さらに、粘着剤層２１，２２には、粒状物としてアクリルビーズ５（図３（ｂ）参照）が０．１〜２０重量配合され、より好ましい配合比は０．５〜２．０重量部である。
【００２３】
粘着剤層２１，２２に含まれるアクリルビーズ５は、ＰＭＭＡ（ポリメチルメタクリレート）からなる粒径約１０μｍの微細粒状物が透明性が落ちにくいという理由で好適であるが、これ以外の粒状物（例えば、セラミックスや金属粉など）であってもよく、仕様に応じて適宜選択可能である。
【００２４】
粘着剤層２１，２２にアクリルビーズ５を添加することにより、図３（ｂ）に示すように、延伸剥離テープ１を延伸した際に、延伸に伴い薄くなった粘着剤層２１，２２の表面にアクリルビーズ５による微細な凹凸が形成されるため、被貼着面と粘着面との間の接触面積が減り、延伸剥離テープ１を小さな力できれいに剥がし取ることができる。
【００２５】
なお、粘着剤層２１，２２の裏面（対テープ基材１１側の面）にも同様に微細な凹凸が現れるが、テープ基材１１には合成ゴムが配合されおり、また、粘着剤層２１，２２が合成ゴム系粘着剤よりなるため、延伸によってテープ基材１１と粘着剤層２１，２２との界面で剥離（投錨破壊）が起こることもない。
【００２６】
次に、この延伸剥離テープ１の使用手順の一例について説明する。図３（ａ）および（ｂ）に示すように、まず、図示しない一方のセパレータ（粘着剤層２１側）を剥がし取り、延伸剥離テープ１を被貼着物６の被貼着面（図３（ａ）では右側面）に貼り付ける。
【００２７】
次に、他方の図示しないセパレータ（粘着剤層２２側）を剥がし取り、延伸剥離テープ１の粘着剤層２２側を壁面Ｗに押しつけることで被貼付物６が壁面Ｗに保持される。
【００２８】
被貼着物６を壁面Ｗから取り外すに当たっては、図３（ｂ）に示すように、一方の手で被貼着物６を押さえ付けながら、他方の手で延伸剥離テープ１の下端に設けられた把持部４１，４２を把持し、延伸剥離テープ１を壁面Ｗに沿って下方（図中矢印方向）に引っ張る。
【００２９】
下方に引っ張ることにより、延伸剥離テープ１は、部分的に細幅にくびれながら、そこから剥がれ始めるとともに、延伸剥離テープ１の延伸によって粘着剤層２１，２２も延伸されて薄くなり、粘着剤内部に配合されたアクリルビーズ５が表面に出現して微細な凹凸を形成する。
【００３０】
この微細な凹凸により、被貼着物６および壁面Ｗに対する粘着剤層２１，２２の接触面積が減少して、剥がれがより促進され、さらに引っ張ることで、延伸剥離テープ１は、被貼着物６および壁面Ｗから糊残りすることなく、きれいに剥がれに落ちる。
【実施例】
【００３１】
次に、本発明の具体的な実施例と、その比較例について説明する。まず、以下の方法で延伸剥離テープを作製した。
【００３２】
〔テープ基材の作製〕
ＥＶＡ（東ソー社製ウルトラセン６３５）１００重量部に対してＳＥＢＳ（クレイトンポリマー社製クレイトンＧ１６５７）を実施例１−１〜１−４および比較例１−１〜１−２に応じてブレンドして得られた混合組成物をＴダイ押出機にて１５０μｍのフィルム状に押出成型し、テープ基材を作製した。
〔粘着剤の調製〕
ＳＥＢＳ（クレイトンポリマー社製クレイトンＧ−１６５７）１００重量部に対してテルペン系樹脂（ヤスハラケミカル社製クリアロンＰ−１３５）を１５０重量部、パラフィン系オイル（出光興産社製ダイアナプロセスオイルＰＷ−９０）を５０重量部それぞれ配合したものに、アクリルビーズマスターバッチ（三井・住友ポリオレフィン社製エボリューＥＭＢ−２３：粒径約１０μｍ、配合量１０％）を５重量部添加し、加圧ニーダーで混練して合成ゴム系粘着剤を得た。
〔延伸剥離テープの作製〕
上記工程で得られたテープ基材の両面に対して上記合成ゴム系粘着剤を層厚さ３００μｍになるように一様に塗布して粘着剤層を形成した後、その両面にＰＥＴ（ポリエチレンテレフタレート）フィルム（ＳＰ−ＰＥＴ−０３＃５０）からなるセパレータを両面に貼り合わせて一定時間養生させて延伸剥離テープを得た。
【００３３】
〔投錨性テスト〕
まず、テープ基材と粘着剤との界面における投錨性の良否を判定するため、実施例１−１〜１−４に応じて合成ゴムをブレンドして得られた混合組成物からなる４種類のテープ基材に、比較例１−１，１−２としてＥＶＡ樹脂のみと合成ゴムのみからなるテープ基材を加えた計６種類の延伸剥離テープを用意し、これらを幅１５×長さ２５ｍｍに切断し、両方の粘着面にステンレス板７１，７２を貼り合わせて、４０℃雰囲気中にて、延伸剥離テープに１ｋｇの負荷Ｗｔを加えて、延伸剥離テープが事前に落下するまでの保持時間を測定し、落下後の延伸剥離テープの界面状態を観察した（図４（ａ）参照）。評価方法は、投錨破壊ありが×、やや投錨破壊ありが△、投錨破壊なしが○で評価した。以下に、その評価結果を示す。
【００３４】
《実施例１−１》
〔基材〕    ［ＥＶＡ］        １００ｗｔ％
［ＳＥＢＳ］      １０ｗｔ％
［厚さ］          １５０μｍ
〔粘着剤〕  ［アクリルビーズ］５ｗｔ％  
［厚さ］          ３００μｍ
〔投錨性〕    △  やや投錨破壊あり
〔保持時間〕  ３４０分  投錨性は弱いが、保持性は良好
【００３５】
《実施例１−２》
〔基材〕    ［ＥＶＡ］        １００ｗｔ％
［ＳＥＢＳ］      ３０ｗｔ％
［厚さ］          １５０μｍ
〔粘着剤〕  ［アクリルビーズ］５ｗｔ％  
［厚さ］          ３００μｍ
〔投錨性〕    ○  界面で破壊
〔保持時間〕  ５２００分  投錨性、保持性ともにかなり向上
【００３６】
《実施例１−３》
〔基材〕    ［ＥＶＡ］        １００ｗｔ％
［ＳＥＢＳ］      ５０ｗｔ％
［厚さ］          １５０μｍ
〔粘着剤〕  ［アクリルビーズ］５ｗｔ％  
［厚さ］          ３００μｍ
〔投錨性〕    ○  界面で破壊
〔保持時間〕  １００００分以上  投錨性、保持性ともに良好
【００３７】
《実施例１−４》
〔基材〕    ［ＥＶＡ］        １００ｗｔ％
［ＳＥＢＳ］      １００ｗｔ％
［厚さ］          １５０μｍ
〔粘着剤〕  ［アクリルビーズ］５ｗｔ％  
［厚さ］          ３００μｍ
〔投錨性〕    ○  界面で破壊
〔保持時間〕  ６３００分  投錨性はよいが、保持性が低下
【００３８】
《比較例１−１》
〔基材〕    ［ＥＶＡ］        １００ｗｔ％
［ＳＥＢＳ］      なし
［厚さ］          １５０μｍ
〔粘着剤〕  ［アクリルビーズ］５ｗｔ％  
［厚さ］          ３００μｍ
〔投錨性〕    ×  投錨破壊
〔保持時間〕  ２０分  投錨性が悪く、保持性が出ない
【００３９】
《比較例１−２》
〔基材〕    ［ＥＶＡ］        なし
［ＳＥＢＳ］      １００ｗｔ％
［厚さ］          １５０μｍ
〔粘着剤〕  ［アクリルビーズ］５ｗｔ％  
［厚さ］          ３００μｍ
〔投錨性〕    ○  界面破壊
〔保持時間〕  ５０分  投錨性はよいが、保持性がかなり低下
【００４０】
以下に、上記第１実施例およびその比較例の結果のまとめを表１に示す。
【００４１】
【表１】
2010189660.tif 000003
【００４２】
上記実施例１およびその比較例により、以下のような知見を得た。すなわち、
・ＥＶＡ樹脂にＳＥＢＳ樹脂（合成ゴム）を添加することで、投錨性が向上し、保持性も向上する。
・ＳＥＢＳの添加量が５０重量％のときが、最も投錨性および保持性がよい。
・投錨性および保持性を向上するには、少なくとも１０重量％以上のＳＥＢＳ添加が好ましい。
・ＥＶＡ樹脂のみ、または、合成ゴム樹脂のみからなる基材では、投錨性および保持性に乏しく、粘着剤特性によってその投錨性、保持性が決定される。
【００４３】
〔粘着力テスト〕
次に、延伸剥離テープと被貼着物との間の粘着力（粘着性）の良否を判定した。テープ基材は上記投錨性テストで最もよい特性を示した《実施例１−３》のテープ基材（［ＥＶＡ］１００ｗｔ％，［ＳＥＢＳ］５０ｗｔ％）を用いた。粘着剤として、実施例２−１〜２−３に応じてアクリルビーズの添加量を変えた３種類の粘着剤を調製し、さらに比較例２−１としてアクリルビーズ未配合の粘着剤を加えた、計４種類の各粘着剤を厚さ３００μｍで上記テープ基材の両面に一様に塗布して延伸剥離テープを作製した。
【００４４】
図４（ｂ）に示すように、各延伸剥離テープを幅１５×長さ１００ｍｍに切断し、両面に２５μｍのＰＥＴ（ポリエチレンテレフタレート）フィルムを貼り合わせて１分間放置後に、ＰＥＴフィルム７３を貼付面に対して１８０°（図４（ｂ）では右方向）でピーリング試験（引張速度：３００ｍｍ／ｍｉｎ）を行い、粘着力を測定した。このときの粘着力を常態時粘着力という。
次に、延伸剥離テープを幅１５×長さ５０ｍｍに切断し、５００％延伸させた後、延伸剥離テープの両面に同様のＰＥＴフィルムを貼り付け、同じ方法でピーリング試験を行い、その粘着力を測定した。このときの粘着力を延伸時粘着力という。
また、未延伸の延伸剥離テープの両面にコピー用紙を貼り付けて、３０分間放置後に貼付面に対して水平方向（１８０°）に引き剥がし、コピー用紙を破らずに剥がし取れるかどうかを観察した。以下に、その評価結果を示す。
【００４５】
《実施例２−１》
〔基材〕    ［ＥＶＡ］        １００ｗｔ％
［ＳＥＢＳ］      ５０ｗｔ％
［厚さ］          １５０μｍ
〔粘着剤〕  ［アクリルビーズ］０．５ｗｔ％  
［厚さ］          ３００μｍ
〔常態時粘着力〕  １３．６Ｎ／１０ｍｍ
〔延伸時粘着力〕    ２．２Ｎ／１０ｍｍ
〔コピー用紙の状態〕  きれいに剥がし取ることができる
【００４６】
《実施例２−２》
〔基材〕    ［ＥＶＡ］        １００ｗｔ％
［ＳＥＢＳ］      ５０ｗｔ％
［厚さ］          １５０μｍ
〔粘着剤〕  ［アクリルビーズ］１．０ｗｔ％  
［厚さ］          ３００μｍ
〔常態時粘着力〕  １３．０Ｎ／１０ｍｍ
〔延伸時粘着力〕    １．７Ｎ／１０ｍｍ
〔コピー用紙の状態〕  きれいに剥がし取ることができる
【００４７】
《実施例２−３》
〔基材〕    ［ＥＶＡ］        １００ｗｔ％
［ＳＥＢＳ］      ５０ｗｔ％
［厚さ］          １５０μｍ
〔粘着剤〕  ［アクリルビーズ］２．０ｗｔ％  
［厚さ］          ３００μｍ
〔常態時粘着力〕    ９．０Ｎ／１０ｍｍ
〔延伸時粘着力〕    ０．６Ｎ／１０ｍｍ
〔コピー用紙の状態〕  きれいに剥がし取ることができる
【００４８】
〈比較例２−１〉
〔基材〕    ［ＥＶＡ］        １００ｗｔ％
［ＳＥＢＳ］      ５０ｗｔ％
［厚さ］          １５０μｍ
〔粘着剤〕  ［アクリルビーズ］なし
［厚さ］          ３００μｍ
〔常態時粘着力〕  １５．５Ｎ／１０ｍｍ
〔延伸時粘着力〕    ９．９Ｎ／１０ｍｍ
〔コピー用紙の状態〕  破れる
【００４９】
以下に、上記第２実施例およびその比較例の結果のまとめを表２に示す。
【００５０】
【表２】
2010189660.tif 000004
【００５１】
上記各実施例２およびその比較例により、以下のような知見を得た。すなわち、
・粘着剤にアクリルビーズを配合することにより、延伸時の粘着力が飛躍的に低下する。すなわち、小さい力で剥がすことができる。
・アクリルビーズの添加量が２．０重量％を超えると、常態時から表面に微細凹凸が形成されるため、常態時粘着力が低下し始める。
【００５２】
以上説明したように、本発明によれば、テープ基材がＥＶＡ（エチレン酢酸ビニル共重合体）と合成ゴムとの混合組成物からなることにより、テープ基材の延伸性がさらに向上し、延伸時の界面の追従性がよくなり、投錨性が向上するため、基材と粘着剤との間で投錨剥離が起きにくくなる。
【００５３】
さらに、粘着剤層に用いる粘着剤が合成ゴム系であり、粘着剤に粒状物を配合したことにより、延伸時に薄くなった粘着剤層の表面に粒状物による微細な凹凸が形成されるため、被貼着面に対する粘着面積が減り、小さな力でより確実に剥がし取ることができる。
【符号の説明】
【００５４】
１  延伸剥離テープ
１１  テープ基材
２１，２２  粘着剤層
３１，３２  セパレータ
４１，４２  把持部
５  アクリルビーズ
６  被貼着物
Ｗ  壁面
【図１】
2010189660.tif 000005
【図２】
2010189660.tif 000006
【図３】
2010189660.tif 000007
【図４】
2010189660.tif 000008